(57)【要約】  セリア系酸化物粒子を含む下層と、金属酸化物粒子及び該金属酸化物粒子に担持された貴金属を含む上層と、を有する排ガス浄化触媒であって、  前記下層におけるＲｈの含有量が０．２５ｇ／Ｌ以下であり、そして、走査型電子顕微鏡観察によって得られる、前記下層に含まれるセリア系酸化物粒子の粒径分布が、０．９０〜６．５０μｍの領域にピークトップを有する第１のピークと、９．５０〜３４．０μｍの領域にピークトップを有する第２のピークとを有することを特徴とする、前記排ガス浄化触媒。
2017146175.tif 000002
【特許請求の範囲】
【請求項１】
セリア系酸化物粒子を含む下層と、金属酸化物粒子及び該金属酸化物粒子に担持された貴金属を含む上層と、を有する排ガス浄化触媒であって、
前記下層におけるＲｈの含有量が０．２５ｇ／Ｌ以下であり、そして、
走査型電子顕微鏡観察によって得られる、前記下層に含まれるセリア系酸化物粒子の粒径分布が、０．９０〜６．５０μｍの領域にピークトップを有する第１のピークと、９．５０〜３４．０μｍの領域にピークトップを有する第２のピークとを有することを特徴とする、前記排ガス浄化触媒。
【請求項２】
前記上層における金属酸化物粒子が、平均粒径０．７５μｍ〜５．５μｍのセリア系酸化物粒子である、請求項１に記載の排ガス浄化触媒。
【請求項３】
前記上層に含まれる貴金属がＲｈである、請求項１又は２に記載の排ガス浄化触媒。
【請求項４】
前記下層が、更にＰｄを含む、請求項１〜３のいずれか１項に記載の排ガス浄化触媒。
【請求項５】
前記Ｐｄが、前記第１のピークに属するセリア系酸化物粒子に担持されている、請求項４に記載の排ガス浄化触媒。
【請求項６】
前記下層が、基材上に形成されている、請求項１〜５のいずれか一項に記載の排ガス浄化触媒。
【請求項７】
前記下層が基材の一部を構成し、該基材上に前記上層を有する、請求項１〜５のいずれか一項に記載の排ガス浄化触媒。
【請求項８】
基材上に、
走査型電子顕微鏡観察によって得られる粒径分布において０．９０〜６．５０μｍの領域にピークトップを有する第１のセリア系酸化物粒子と、９．５０〜３４．０μｍの領域にピークトップを有する第２のセリア系酸化物粒子と、を含む下層を形成する工程と、
金属酸化物粒子及び該金属酸化物粒子に担持された貴金属を含む上層を形成する工程と、
を含むことを特徴とする、排ガス浄化触媒の製造方法。
【請求項９】
基材を形成する工程と、
前記基材上に金属酸化物粒子及び該金属酸化物粒子に担持された貴金属を含む上層を形成する工程と、
を含み、
前記基材の一部又は全部が、走査型電子顕微鏡観察によって得られる粒径分布において０．９０〜６．５０μｍの領域にピークトップを有する第１のセリア系酸化物粒子と、９．５０〜３４．０μｍの領域にピークトップを有する第２のセリア系酸化物粒子と、を含む下層によって構成されることを特徴とする、排ガス浄化触媒の製造方法。
【発明の詳細な説明】
【技術分野】
【０００１】
本発明は、排ガス浄化触媒及びその製造方法に関する。
【背景技術】
【０００２】
自動車等の排ガスを処理するための排ガス浄化触媒としては、無機酸化物に貴金属を担持させた三元触媒が知られている。三元触媒は、炭化水素（ＨＣ）、窒素酸化物（ＮＯｘ）、及び一酸化炭素（ＣＯ）を同時に効率よく除去できる触媒として、広く用いられている。三元触媒に代表される排ガス浄化触媒は、ＮＯｘの浄化活性に優れるロジウム（Ｒｈ）を含有することが多い。【０００３】
排ガス浄化触媒の排ガス除去性能は、空燃比１４．６付近の理論空燃比（所謂「ストイキ」）において最も効率がよい。しかしながら自動車は、常にストイキ付近の空燃比で走行しているわけではない。エンジンの制御によって空燃比が変動し、これに伴って排ガス組成（雰囲気）が変わった場合には、排ガス浄化性能が低下する傾向にあることが知られている。【０００４】
そこで、排ガスの雰囲気変動を緩和するために、排ガス浄化触媒に、酸素を吸蔵して放出する機能を有するセリア成分を含有させることが行われている。特に、セリア−ジルコニア系複合酸化物（ＣＺ）の形態でこのセリア成分を含有する排ガス浄化触媒が知られている。【０００５】
例えば、特許文献１には、排ガス浄化触媒に粒径の異なる複数種のＣＺ粒子上にＲｈを担持した触媒が記載されている。【０００６】
上記特許文献１の技術は、大小のＣＺ粒子を併用することにより、大粒子間の間隙に小粒子が入り込む形態をとり、粒子同士及び粒子−基材間の接触面積が大きくなることによって、基材から触媒層が剥離することを防止しようとする技術である（図１）。【０００７】
ところで従来、上記のような排ガス浄化触媒における触媒層は、それ自体は排ガス浄化能を持たない基材、例えばコージェライト製のハニカム基材上に形成されていた。しかし近年、無機酸化物粒子から構成される基材に、貴金属が担持された排ガス浄化触媒が提案されている（特許文献２）。
【先行技術文献】
【特許文献】
【０００８】
【特許文献１】特開２０１１−２１２６４１号公報
【特許文献２】特開２０１５−８５２４１号公報
【発明の概要】
【発明が解決しようとする課題】
【０００９】
車両には、低燃費を指向する傾向がますます強くなってきている。そこで、アイドリングストップ、燃料遮断等の、低燃費のための車両制御が行われている。一方で、排ガスの規制基準は各国とも年々厳しくなってきている。そのため、低燃費制御の車両において、例えば、アイドリングストップ又は燃料遮断後に再加速する際の、リーン雰囲気からリッチ雰囲気への雰囲気急変に対応し得る排ガス浄化触媒が求められている。【００１０】
しかしながら、車両の排ガスにおける雰囲気変化は、上記のようなリーンからリッチへの変化ばかりではなく、道路状況、交通状況等によって様々な場合が起こり得る。そのため、車両が実際に遭遇し得る種々の状況に応じた雰囲気調整が可能な排ガス浄化触媒が必要である。【００１１】
以上のような現状に鑑みてなされた本発明の目的は、排ガス（特にＮＯｘ）浄化性能に優れ、様々に変化する排ガス雰囲気に対応することが可能な排ガス浄化触媒、及びその製造方法を提供することである。
【課題を解決するための手段】
【００１２】
本発明は以下のとおりに要約される。【００１３】
［１］  セリア系酸化物粒子を含む下層と、金属酸化物粒子及び該金属酸化物粒子に担持された貴金属を含む上層と、を有する排ガス浄化触媒であって、
前記下層におけるＲｈの含有量が０．２５ｇ／Ｌ以下であり、そして、
走査型電子顕微鏡観察によって得られる、前記下層に含まれるセリア系酸化物粒子の粒径分布が、０．９０〜６．５０μｍの領域にピークトップを有する第１のピークと、９．５０〜３４．０μｍの領域にピークトップを有する第２のピークとを有することを特徴とする、前記排ガス浄化触媒。【００１４】
［２］  前記上層における金属酸化物粒子が、平均粒径０．７５μｍ〜５．５μｍのセリア系酸化物粒子である、［１］に記載の排ガス浄化触媒。【００１５】
［３］  前記上層に含まれる貴金属がＲｈである、［１］又は［２］に記載の排ガス浄化触媒。【００１６】
［４］  前記下層が、更にＰｄを含む、［１］〜［３］のいずれか１項に記載の排ガス浄化触媒。【００１７】
［５］  前記Ｐｄが、前記第１のピークに属するセリア系酸化物粒子に担持されている、［４］に記載の排ガス浄化触媒。【００１８】
[６]  前記下層が、基材上に形成されている、［１］〜［５］のいずれか一項に記載の排ガス浄化触媒。【００１９】
［７］  前記下層が基材の一部を構成し、該基材上に前記上層を有する、［１］〜［５］のいずれか一項に記載の排ガス浄化触媒。【００２０】
［８］  基材上に、
走査型電子顕微鏡観察によって得られる粒径分布において０．９０〜６．５０μｍの領域にピークトップを有する第１のセリア系酸化物粒子と、９．５０〜３４．０μｍの領域にピークトップを有する第２のセリア系酸化物粒子と、を含む下層を形成する工程と、
金属酸化物粒子及び該金属酸化物粒子に担持された貴金属を含む上層を形成する工程と、
を含むことを特徴とする、排ガス浄化触媒の製造方法。【００２１】
［９］  基材を形成する工程と、
前記基材上に金属酸化物粒子及び該金属酸化物粒子に担持された貴金属を含む上層を形成する工程と、
を含み、
前記基材の一部又は全部が、走査型電子顕微鏡観察によって得られる粒径分布において０．９０〜６．５０μｍの領域にピークトップを有する第１のセリア系酸化物粒子と、９．５０〜３４．０μｍの領域にピークトップを有する第２のセリア系酸化物粒子と、を含む下層によって構成されることを特徴とする、排ガス浄化触媒の製造方法。
【発明の効果】
【００２２】
本発明によると、排ガス、特にＮＯｘの浄化性能に優れ、様々に変化する排ガス雰囲気に対応することが可能な排ガス浄化触媒、及びその製造方法が提供される。
【図面の簡単な説明】
【００２３】
【図１】図１は、特許文献１に記載された触媒の構成を説明するための概略図である。
【図２】図２は、本発明の排ガス浄化触媒の構成を説明するための概略図である。
【図３】図３は、本発明の排ガス浄化触媒の実施形態の一例を説明するための概略図である。
【図４】図４は、本発明の排ガス浄化触媒の実施形態の別の一例を説明するための概略図である。
【発明を実施するための形態】
【００２４】
以下、本発明について詳細に説明する。
【００２５】
本発明の排ガス浄化触媒は、セリア系酸化物粒子を含む下層と、金属酸化物粒子及び該金属酸化物粒子に担持された貴金属を含む上層と、を有する。下層のセリア系酸化物粒子は、０．９０〜６．５０μｍの領域に粒径分布のピークトップを有する小粒径の第１のセリア系酸化物粒子と、９．５０〜３４．０μｍの領域に粒径分布のピークトップを有する大粒径の第２のセリア系酸化物粒子と、を含む。そして、下層におけるＲｈの含有量は、０．２５ｇ／Ｌ以下である。
【００２６】
本発明の排ガス浄化触媒は、基材上に上記の下層及び上層を有していてもよく、下層が基材の一部を構成し、該基材上に上層を有していてもよい。下層が基材の一部を構成する場合、該下層は、基材の壁面を構成していてよい。
【００２７】
本発明の排ガス浄化触媒において、上層とは、排ガス流が直接接触する面を最も上と考えて上下方向を決定したときに、排ガス浄化触媒の上側に位置する層をいう。下層とは、当該上下関係において、上層よりも下側に位置する層をいう。例えば基材を有する排ガス浄化触媒は、基材の「上」に下層を有し、該下層の「上」に上層を有していてよい。
【００２８】
図２〜図４に、本発明の排ガス浄化触媒の構成を説明するための概念図を示した。
【００２９】
図２の排ガス浄化触媒は、セリア系酸化物粒子を含む下層と、金属酸化物粒子及び該金属酸化物粒子に担持された貴金属を含む上層と、を有する。下層は、小粒径の第１のセリア系酸化物粒子と、大粒径の第２のセリア系酸化物粒子と、を含む。上層は、貴金属としてのＲｈが担持された金属酸化物粒子としてのセリア系酸化物粒子を含む。
【００３０】
図３は、図２における下層及び上層が、基材上に配置された場合の一例である。この場合の下層及び上層は、それぞれ、コート層であってよい。
【００３１】
図４は、図２における下層が、基材の一部を構成する場合の一例である。この場合の上層は、コート層であってよい。
【００３２】
本発明の排ガス浄化触媒は、上記のような構成をとることにより、排ガス（特にＮＯｘ）浄化性能に優れ、様々に変化する排ガス雰囲気に対応することが可能となるのである。本発明は、特定の理論に拘束されるものではないが、本発明の触媒が有する優れた効果の作用機構は、以下のとおりであると推察される。
【００３３】
本発明の排ガス浄化触媒は、上層に存在する金属酸化物粒子（例えばセリア系酸化物粒子）に担持された貴金属が、排ガス浄化の活性点として働く。この上層は、例えば公知の排ガス浄化触媒と類似の構造を取ることができるから、雰囲気がストイキ近傍の通常運転時には、公知の排ガス浄化触媒と同様の機能を発揮する。
【００３４】
しかし、リッチ且つ高温条件となる高負荷運転時には、上層のみの公知触媒では酸素供給量が不足して、雰囲気を効果的に緩和することが困難となる。しかし、本発明の排ガス浄化触媒は、下層に大粒径のセリア系酸化物粒子が存在するから、高負荷運転時にも長時間にわたって酸素を放出することができる。この下層で放出された酸素が上層に供給され、上層の雰囲気緩和が可能となるのである。
【００３５】
また、例えば、低燃費制御の車両におけるアイドリングストップ、燃料遮断後に再加速する際等の、リーン雰囲気からリッチ雰囲気へと雰囲気が急変する時には、必要量の酸素が速やかに供給される必要があるから、やはり上層触媒のみで対応することは困難である。この点、本発明の排ガス浄化触媒は、下層に小粒径のセリア系酸化物粒子が存在し、雰囲気急変時に速やかに酸素を放出できるから、上層への酸素供給が可能となるのである。
【００３６】
しかも本発明の排ガス浄化触媒は、下層のＲｈ量が制限されている。つまり、下層に存在する大粒径及び小粒径のセリア系酸化物粒子には、いずれも、有意量のＲｈが担持されていない。そのため、例えば、通常運転時には、大粒径のセリア系酸化物粒子からゆっくり放出される酸素によるＲｈの酸化を回避することが可能となり、高活性の排ガス浄化性能、特にＮＯｘ浄化性能を、長時間持続することができることとなる。
【００３７】
以下に、本発明の排ガス浄化触媒の各構成要素について、詳説する。
【００３８】
＜基材＞
本発明の排ガス浄化触媒における基材としては、排ガス浄化用触媒の基材として一般に使用されているものを使用することができる。例えば、モノリスハニカム基材を挙げることができる。
【００３９】
基材を構成する材料としては、例えばコージェライト、ＳｉＣ、ステンレス鋼、金属酸化物粒子等を挙げることができる。基材の容量は、例えば１Ｌ程度とすることができる。
【００４０】
下層が基材の一部を構成する場合には、例えば、下層が金属酸化物粒子によって構成され、該金属酸化物粒子が、小粒径の第１のセリア系酸化物粒子と、大粒径の第２のセリア系酸化物粒子と、を含んでいてよい。
【００４１】
＜下層＞
下層は、セリア系酸化物粒子を含む。
【００４２】
［セリア系酸化物粒子］
下層におけるセリア系酸化物粒子を構成する酸化物としては、セリアのみから成る場合であってもよく、セリアと他の金属酸化物とからなる複合酸化物であってもよい。好ましくは、金属元素としてセリウム（Ｃｅ）及びジルコニウム（Ｚｒ）を含有するセリア−ジルコニア系複合酸化物（ＣＺ）である。
【００４３】
上記のセリア系酸化物粒子を構成する酸化物として、
特に好ましくはＺｒ及びＣｅと、Ｃｅを除く希土類元素（Ｌｎ）とを含む複合酸化物であり、
とりわけ好ましくはＺｒ及びＣｅと、Ｙ、Ｌａ、Ｐｒ、Ｎｄ、及びＥｕから選択される１種以上の希土類元素と、を含む複合酸化物である。
【００４４】
下層におけるセリア系酸化物がセリア−ジルコニア系複合酸化物である場合、該複合酸化物に含有される各金属元素の好ましい割合は、該複合酸化物の全質量を１００質量％としたときの酸化物換算値として、それぞれ、以下のとおりである。
Ｚｒ：ＺｒＯ２換算値として９５質量％以下
Ｃｅ：ＣｅＯ２換算値として１質量％以上９０質量％以下
Ｃｅを除く希土類元素：Ｌｎ２Ｏ３換算値として１質量％以上２０質量％以下
【００４５】
ただし、上記において、ＺｒＯ２換算のＺｒの含有量とＣｅＯ２換算のＣｅの含有量との合計は、複合酸化物の全質量を１００質量％としたときに、８０質量％以上である。
【００４６】
複合酸化物の全質量を１００質量％としたときの、ＺｒＯ２換算のＺｒの含有量は、５〜９０質量％がより好ましく、１０〜８５質量％が更に好ましく、特に好ましくは２０〜８０質量％である。
【００４７】
複合酸化物の全質量を１００質量％としたときの、ＣｅＯ２換算のＣｅの含有量は、２〜８０質量％がより好ましく、５〜７０質量％が更に好ましく、特に好ましくは１０〜６０質量％である。
【００４８】
本発明の排ガス浄化触媒の下層におけるセリア系酸化物粒子は、中実の粒子（例えばパイロクロア型セリア−ジルコニア系複合酸化物）であってもよく、中空の粒子であってもよく、或いは多孔質粒子であってもよい。
【００４９】
本発明の排ガス浄化触媒における下層を走査型電子顕微鏡によって観察して得られたセリア系酸化物粒子の粒径分布は、０．９０〜６．５０μｍの領域にピークトップを有する第１のピークと、９．５０〜３５．０μｍの領域にピークトップを有する第２のピークとを有する。
【００５０】
換言すると、本発明の排ガス浄化触媒における下層は、粒径の異なる２種類のセリア系酸化物粒子、すなわち、
第１のピークに属する第１のセリア系酸化物粒子（小粒径粒子）と、
第２のピークに属する第２のセリア系酸化物粒子（大粒径粒子）と、
を含有する。
【００５１】
（第１のセリア系酸化物粒（小粒径粒子））
上記第１のセリア系酸化物粒子は、過度に小さいと、充填状態が密になりすぎて、ガスの流通が困難となる場合がある。この観点から、第１のセリア系酸化物粒子に帰属される第１のピークのピークトップは、０．９０μｍ以上であり、０．９３μｍ以上であることが好ましく、より好ましくは０．８５μｍ以上であり、更に好ましくは０．９０μｍ以上であり、特に好ましくは０．９５μｍ以上であり、１．０μｍ以上であることがとりわけ好ましい。一方で、良好な雰囲気緩和性を確保するとともに、リーンからリッチへの雰囲気急変時に活性な還元Ｒｈを速やかに生成できる程度に、酸素放出が速やかに終了することが望ましいとの観点から、第１のピークのピークトップは、６．５０μｍ以下であり、５．５０μｍ以下であることが好ましく、より好ましくは５．２５μｍ以下であり、更に好ましくは５．００μｍ以下であり、特に好ましくは４．７５μｍ以下であり、４．５０μｍ以下であることがとりわけ好ましい。
【００５２】
この第１のピークトップに属する第１のセリア系酸化物粒子は、多孔質のセリア−ジルコニア系複合酸化物であることが、特に好ましい。
【００５３】
（第２のセリア系酸化物粒子（大粒径粒子））
第２のセリア系酸化物粒子に帰属される第２のピークのピークトップは、高負荷運転時に優れた雰囲気緩和性を示すべき要請から、９．５０μｍ以上であり、９．７５μｍ以上であることが好ましく、１０．０μｍ以上であることがより好ましく、１２．５μｍ以上であることが更に好ましく、特に好ましくは１５．０μｍ以上であり、１７．５μｍ以上であることがとりわけ好ましい。一方で、コート層の剥離を抑制すべきとの観点から、第２のピークのピークトップは、３４．０μｍ以下であり、３２．５μｍ以下であることが好ましく、より好ましくは３０．０μｍ以下であり、更に好ましくは２７．５μｍ以下であり、特に好ましくは２５．０μｍ以下であり、２２．５μｍ以下であることがとりわけ好ましい。
【００５４】
この第２のピークトップに属する第２のセリア系酸化物粒子は、パイロクロア型のセリア−ジルコニア系複合酸化物であることが、特に好ましい。
【００５５】
（第１及び第２のセリア系酸化物粒子の使用割合）
本発明の排ガス浄化触媒における下層における、上記第１のセリア系酸化物粒子と、上記第２のセリア系酸化物粒子と、の存在割合は任意である。しかしながら、リーンからリッチへの雰囲気急変時におけるＲｈの還元性を良好にするとの観点から、第１のセリア系酸化物粒子及び上記第２のセリア系酸化物粒子の合計に対する第１のセリア質量割合として、１５質量％以上であることが好ましく、３０質量％以上であることがより好ましく、３５質量％以上であることが更に好ましく、４０質量％以上であることが特に好ましい。この値は、一方で、高負荷運転時の雰囲気緩和性を良好とする観点から、８５質量％以下であることが好ましく、７０質量％以下であることがより好ましく、６５質量％以下であることが更に好ましく、６０質量％以下であることが特に好ましい。
【００５６】
［その他の酸化物粒子］
本発明の排ガス浄化触媒における下層は、酸化物粒子として、上記の第１のセリア系酸化物粒子及び第２のセリア系酸化物粒子のみを含有していてもよいし、これら以外のその他の酸化物粒子を含有していてもよい。ここで使用可能なその他の酸化物粒子としては、例えば、アルミナ、シリカ、チタニア、アルカリ土類金属酸化物等を例示することができる。
【００５７】
上記その他の酸化物粒子の平均粒径は、好ましくは０．０１μｍ〜３０．０μｍであり、より好ましくは０．０５μｍ〜２５．０μｍである。
【００５８】
本発明の排ガス浄化触媒の下層におけるその他の酸化物粒子の含有割合は、下層に含有される酸化物粒子の全量に対する質量割合として７５質量％以下とすることが、本発明の効果を減殺しない点で好ましい。この値は、上記の基準で、６０質量％以下とすることがより好ましく、５０質量％以下とすることが更に好ましく、特に好ましくは４０質量%以下である。
【００５９】
本発明の排ガス浄化触媒の下層が、その他の酸化物粒子としてアルミナを含有すると、耐熱性が高くなるとの利点が得られるため、好ましい。この場合、下層におけるアルミナの含有割合を、上記の基準で１０質量％以上とすることが、アルミナを添加することの効果が有効に発現することとなる点で、好ましい。この値は、上記の基準で、１５質量％以上とすることがより好ましく、２０質量％以下とすることが更に好ましい。
【００６０】
［貴金属］
本発明の排ガス浄化触媒における下層は、貴金属を含有する必要はないが、これを含有していてもよい。下層が含有することのできる貴金属としては、例えば、Ｒｈ、Ｐｄ、Ｐｔ等を挙げることができる。ただしこれらのうちのＲｈの含有量は、下層においては、基材容量１Ｌ当たりのＲｈ質量として、０．２５ｇ／基材−Ｌ以下に留めることが好ましい。下層には、粒径が比較的大きい第２のセリア系酸化物粒子が存在するので、その近傍に有意量のＲｈが存在すると、リーンからリッチへの急変時にＲｈの還元性が損なわれるからである。下層におけるＲｈの含有量は、好ましくは０．２０ｇ／基材−Ｌ以下であり、より好ましくは０．１５ｇ／基材−Ｌ以下であり、更に好ましくは０．１０ｇ／基材−Ｌ以下であり、特に０．０５ｇ／基材−Ｌ以下であることが好ましく、最も好ましくは下層がＲｈを含有しないことである。
【００６１】
従って下層の貴金属はＰｄ及びＰｔから選択されることが好ましく、より好ましくはＰｄである。
【００６２】
下層における貴金属の含有量は、ＨＣ浄化性及びＣＯ浄化性のうちの少なくとも片方を良好とするため、０．０１ｇ／基材−Ｌ以上であることが好ましく、０．０５ｇ／基材−Ｌ以上であることがより好ましく、０．１０ｇ／基材−Ｌ以上であることが更に好ましく、特に０．１５ｇ／基材−Ｌ以上であることが好ましい。一方で、過大なコストを回避するため、１．０ｇ／基材−Ｌ以下であることが好ましく、０．５０ｇ／基材−Ｌ以下であることがより好ましく、０．４０ｇ／基材−Ｌ以下であることが更に好ましく、特に０．３５ｇ／基材−Ｌ以下であることが好ましい。
【００６３】
下層における貴金属は、上記第１のセリア系酸化物粒子及び第２のセリア系酸化物粒子のうちの少なくとも一方に担持されていることが好ましく、第１のセリア系酸化物粒子に担持されていることがより好ましい。
【００６４】
［その他の成分］
本発明の排ガス浄化触媒における下層は、技術上の必要に応じて、上記の上記第１のセリア系酸化物粒子及び第２のセリア系酸化物粒子、並びに任意的に使用されるその他の酸化物粒子以外の成分を含有していてもよい。このようなその他の成分としては、例えば、バインダー、遷移金属、アルカリ金属化合物、アルカリ土類金属化合物、希土類化合物等を挙げることができる。
【００６５】
（バインダー）
上記バインダーは、成分同士の間、及び各成分と基材又は他の層との間を接着して、本発明の床下触媒におけるコート層に機械的強度を付与する機能を有する。このようなバインダーとしては、例えば、アルミナゾル、ジルコニアゾル、シリカゾル、チタニアゾル等を挙げることができる。
【００６６】
本発明の排ガス浄化触媒の下層におけるバインダーの使用割合は、下層の全質量を１００質量％としたときに、２０質量％以下とすることが好ましく、０．５〜１０質量％とすることがより好ましい。
【００６７】
（遷移金属、アルカリ金属化合物、及びアルカリ土類金属化合物）
上記遷移金属としては、例えば、ニッケル、銅、マンガン、鉄、コバルト亜鉛等を挙げることができる。これらのうち、ニッケルを併用すると、硫化水素の生成を抑制する効果が得られる。アルカリ金属化合物としては、例えば、カリウム化合物、リチウム化合物等が挙げられ；アルカリ土類金属化合物としては、例えば、カルシウム化合物、バリウム化合物、ストロンチウム化合物等が挙げられ；希土類化合物としては、例えば、酸化ランタン、酸化プラセオジム、酸化ネオジム等が挙げられる。これらは、得られる触媒の耐熱性を向上する効果がある。
【００６８】
本発明の排ガス浄化触媒の下層がアルカリ土類金属の硫酸塩を含有することにより、上層Ｒｈの酸化物状態の安定化が抑制される傾向にある。アルカリ土類金属の硫酸塩としては、硫酸バリウム及び硫酸ストロンチウムから選択して使用することが好ましい。下層におけるアルカリ土類金属硫酸塩の含有量は、下層中の酸化物粒子の合計質量に対して、５質量％〜１００質量％とすることが好ましく、１０質量％〜５０質量％とすることがより好ましく、１５質量％〜３０質量％とすることが更に好ましい。
【００６９】
［下層の量］
本発明の排ガス浄化触媒における下層の量は、セリア系複合酸化物の酸素吸放出能を有効に発現する観点から、５０ｇ／基材−Ｌ以上であることが好ましく、７５ｇ／基材−Ｌ以上であることがより好ましく、１００ｇ／基材−Ｌ以上であることが更に好ましく、特に好ましくは１２５ｇ／基材−Ｌ以上である。一方で、圧力損失を低減すべき観点から、下層の量は、５００ｇ／基材−Ｌ以下であることが好ましく、３００ｇ／基材−Ｌ以下であることがより好ましく、２７５ｇ／基材−Ｌ以下であることが更に好ましく、特に好ましくは２５０ｇ／基材−Ｌ以下である。下層が基材上に形成されたコート層である場合、上記の量はコート量であってよい。
【００７０】
＜上層＞
上層は、金属酸化物粒子及び該金属酸化物粒子に担持された貴金属を含む。
【００７１】
［貴金属］
上層の貴金属としては、例えば、Ｒｈ、Ｐｄ、Ｐｔ等を挙げることができ、これらのうちから選択して使用することができる。しかしながら、高負荷運転時の雰囲気緩和と、リーンからリッチへの雰囲気急変時の貴金属還元性とが両立された本発明の効果を最大限に発揮するためには、上層の貴金属としてＲｈを使用することが好ましい。
【００７２】
本発明の排ガス浄化触媒の上層における貴金属（特にＲｈ）の含有量としては、良好な排ガス浄化性（特にＮＯｘ浄化性）を確保するとの観点から、０．０１ｇ／基材−Ｌ以上であることが好ましく、０．０５ｇ／基材−Ｌ以上であることがより好ましく、０．１０ｇ／基材−Ｌ以上であることが更に好ましく、特に好ましくは０．１５ｇ／基材−Ｌ以上である。一方で過大なコストを回避するために、１．０ｇ／基材−Ｌ以下であることが好ましく、０．７５ｇ／基材−Ｌ以下であることがより好ましく、０．５０ｇ／基材−Ｌ以下であることが更に好ましく、特に好ましくは０．３５ｇ／基材−Ｌ以下である。
【００７３】
（酸化物粒子）
上層における上記の貴金属は、酸化物粒子に担持されている。この酸化物粒子としては、セリア系酸化物粒子が好ましい。上層において貴金属を担持するセリア系酸化物粒子を構成する酸化物の詳細については、下層におけるセリア系酸化物粒子について上述したところと同様である。上層の貴金属が特にＲｈである場合には、このようなセリア系酸化物粒子に担持して含有することにより、良好な雰囲気緩和性を得ることができる。
【００７４】
上層において、貴金属を担持するセリア系酸化物粒子の粒径は、雰囲気緩和性を良好とすべき要請から、０．５μｍを越えることが好ましく、０．７５μｍ以上であることがより好ましく、０．８０μｍ以上であることが更に好ましく、０．８５μｍ以上であることが特に好ましく、とりわけ好ましくは０．９０μｍ以上である。一方で、リーンからリッチへと雰囲気が急変した際の酸素放出が速やかに終了して貴金属の酸化を抑制すべき観点から、上層におけるセリア系酸化物粒子の粒径は、６μｍ未満であることが好ましく、５．５μｍ以下であることがより好ましく、５．３μｍ以下であることが更に好ましく、５．２μｍ以下であることが特に好ましく、とりわけ好ましくは５．０μｍ以下である。
【００７５】
［その他の酸化物粒子］
本発明の排ガス浄化触媒における上層は、酸化物粒子として、上記のセリア系酸化物粒子のみを含有していてもよいし、これら以外のその他の酸化物粒子を含有していてもよい。ここで使用可能なその他の酸化物粒子の種類、粒子径、使用割合等については、下層におけるその他の酸化物粒子について上記に説明したところと同じである。
【００７６】
［その他の成分］
本発明の排ガス浄化触媒における上層は、技術上の必要に応じて、上記の貴金属及びセリア系酸化物粒子、並びに任意的に使用されるその他の酸化物粒子以外の成分を含有していてもよい。ここで使用可能なその他の成分としては、下層におけるその他の成分について上述したところと同じである。
【００７７】
［上層の量］
本発明の排ガス浄化触媒における上層の量は、排ガスとの反応性を十分に高くすべきとの観点から、１０ｇ／基材−Ｌ以上であることが好ましく、２５ｇ／基材−Ｌ以上であることがより好ましく、５０ｇ／基材−Ｌ以上であることが更に好ましく、特に好ましくは７５ｇ／基材−Ｌ以上である。一方で、圧力損失を低減すべきとの観点から、上層の量は、５００ｇ／基材−Ｌ以下であることが好ましく、２５０ｇ／基材−以下であることがより好ましく、２００ｇ／基材−Ｌ以下であることが更に好ましく、特に好ましくは１７５ｇ／基材−Ｌ以下である。上層の量は、コート量であってよい。
【００７８】
＜排ガス浄化触媒の製造方法＞
本発明の排ガス浄化触媒は、上記のような特徴を備えている限り、その製造方法は特に限定されない。しかしながら、例えば、以下のいずれかの製造方法を例示することができる。
【００７９】
［第１の製造方法］
基材上に、
走査型電子顕微鏡観察によって得られる粒径分布において０．９５〜６．５０μｍの領域にピークトップを有する第１のセリア系酸化物粒子と、９．５０〜３５．０μｍの領域にピークトップを有する第２のセリア系酸化物粒子と、を含む下層を形成する工程（下層形成工程）と、
金属酸化物粒子及び該金属酸化物粒子に担持された貴金属を含む上層を形成する工程（上層形成工程）と、
を含む方法。
【００８０】
［第２の製造方法］
基材を形成する工程（基材形成工程）と、
前記基材上に金属酸化物粒子及び該金属酸化物粒子に担持された貴金属を含む上層を形成する工程（上層形成工程）と、
を含み、
前記基材の一部又は全部が、走査型電子顕微鏡観察によって得られる粒径分布において０．９０〜６．５０μｍの領域にピークトップを有する第１のセリア系酸化物粒子と、９．５０〜３４．０μｍの領域にピークトップを有する第２のセリア系酸化物粒子と、を含む下層によって構成される、方法。
【００８１】
本発明の第１の製造方法によると、基材上に下層及び上層を有する排ガス浄化触媒が得られる。第２の製造法によると、下層が基材の一部を構成し、該基材上に上層を有する排ガス浄化触媒が得られる。以下、上記第１及び第２の製造方法について順次に説明する。
【００８２】
１．第１の製造方法
［基材］
本発明の第１の製造方法における基材としては、排ガス浄化触媒が有すべき所望の基材を選択して用いることができる。例えば上述したような、コージェライト、金属酸化物粒子等から構成されるモノリスハニカム基材である。
【００８３】
［下層形成工程］
下層は、基材上に、下層の材料又はその前駆体を含有する塗工液（下層用スラリー）を塗布し、必要に応じて溶媒を除去した後、加熱・乾燥することにより、形成することができる。
【００８４】
下層は、それぞれ特定の粒径を有する第１のセリア系酸化物粒子及び第２のセリア系酸化物粒子を含有するから、下層用スラリーもこれらの粒子を所定の割合で含有する。下層における第１のセリア系酸化物粒子及び第２のセリア系酸化物粒子としては、それぞれ、上記に説明したものから選択して用いることができる。
【００８５】
これらのセリア系酸化物粒子に、貴金属、好ましくはＰｄ、を担持させる場合には、これらの酸化物粒子を、Ｐｄ前駆体を含有する溶液に浸漬した後、加熱することにより、製造することができる。
【００８６】
上記Ｐｄ前駆体としては、例えば、水溶性のＰｄ塩を好適に使用することができる。具体的には例えば、硝酸パラジウム、塩化パラジウム、硫酸パラジウム等を挙げることができるが、分散性の良い金属Ｐｄが形成される点で、硝酸パラジウムが好ましい。Ｐｄ前駆体溶液の溶媒としては、水が好ましい。Ｐｄ前駆体溶液中のＰｄ濃度は、得られる触媒における所望のＰｄ担持量に応じて適宜に選択されるべきであるが、ＰｄＯ２換算の濃度として、例えば０．１〜２０ｇ／Ｌとすることができ、好ましくは０．１５〜１５ｇ／Ｌである。
【００８７】
セリア系酸化物粒子をＰｄ前駆体溶液に浸漬するときの液温は、例えば５〜９０℃とすることができ、好ましくは２５〜６０℃である。浸漬時間は、例えば１分〜６時間とすることができ、好ましくは１０分〜１時間である。
【００８８】
次いで、浸漬後のセリア系酸化物粒子を、好ましくは還元雰囲気下において加熱する。この加熱工程により、Ｐｄ前駆体をＰｄ金属に変換することができる。
【００８９】
このときの還元雰囲気は、還元性ガス、又は還元性ガスと不活性ガスとの混合ガスによって形成することができる。還元性ガスとしては、例えば、一酸化炭素（ＣＯ）、水素、硫化水素等を；不活性ガスとしては、例えば、窒素、ヘリウム、アルゴン等を、それぞれ挙げることができる。
【００９０】
上記加熱工程における加熱温度は、好ましくは８００〜１，２００℃であり、より好ましくは８５０〜１，１００℃であり、更に好ましくは９００〜１，０５０℃である。加熱時間は、好ましくは０．５〜４８時間であり、より好ましくは０．７５〜３６時間であり、特に１〜２４時間とすることが好ましい。
【００９１】
第１のセリア系酸化物粒子及び第２のセリア系酸化物粒子を含有する下層用スラリーを調製する。これらのセリア系酸化物粒子には、必要に応じて上記のようにして貴金属が担持されていてもよい。
【００９２】
この下層用スラリーには、第１のセリア系酸化物粒子及び第２のセリア系酸化物粒子を所定の割合で含む他、上記に説明した下層の任意成分を含有することができる。本発明における下層用スラリーは、任意成分として特にバインダーを所定量含有することが好ましい。下層用スラリーの溶媒は水が好ましい。
【００９３】
下層用スラリーの固形分濃度は、例えば５〜６０重量％とすることができ、好ましくは１０〜４０重量％である。
【００９４】
下層用スラリーの調製は、上記の各成分を溶媒中に適宜の方法により懸濁することにより、行うことができる。この懸濁工程には、例えば、攪拌翼式又は羽根式の混合装置、ミキサー等の公知の混合装置を用いることができる。
【００９５】
上記で調製された下層用スラリーを、基材の表面上に塗布し、必要に応じて溶媒を除去した後、加熱・乾燥することにより、下層を形成することができる。
【００９６】
塗布方法としては、例えば、ディップ法、流し込み法等の公知の方法を制限なく採用することができる。塗布量は、所望のコート層量に応じて適宜に選択される。
【００９７】
塗布後の溶媒の除去は、例えば６０〜２００℃、好ましくは１２０〜１５０℃の温度において、例えば５〜１２０分、好ましくは１０〜６０分加熱する方法によることができる。この加熱の際の雰囲気は、空気中で足りる。
【００９８】
［上層形成工程］
上述のとおり、上層における貴金属は酸化物粒子に担持されている。従って、上層形成用の塗工液（上層用スラリー）は、少なくとも貴金属（好ましくはＲｈ）が担持された酸化物粒子（好ましくはセリア系酸化物粒子）を含有する。
【００９９】
上層の酸化物粒子としてセリア系酸化物粒子を用いる場合、貴金属が担持されたセリア系酸化物粒子は、所望の貴金属前駆体を用いる他は、下層におけるＰｄが担持されたセリア系酸化物粒子の調製と同様にして製造することができる。
【０１００】
上層における貴金属としてはＲｈが好ましい。貴金属が担持されたセリア系酸化物粒子の調製に使用されるＲｈ前駆体としては、例えば、水溶性のＲｈ塩を好適に使用することができる。例えば、塩化ロジウム、塩化ロジウムナトリウム、塩化ロジウム五アミン、カルボニルアセチルロジウム等を挙げることができるが、担体中における分散性が高い点で、塩化ロジウムが好ましい。
【０１０１】
上層形成工程においては、先ず、上記のようにして貴金属が担持されたセリア系酸化物粒子を含有する上層用スラリーを調製する。
【０１０２】
この上層用スラリーには、貴金属が担持されたセリア系酸化物粒子の他に、上記に説明した上層の任意成分を含有することができる。本発明における上層用スラリーは、任意成分として特にバインダーを所定量含有することが好ましい。
【０１０３】
上層用スラリーにおける溶媒、固形分濃度、及びスラリーの調製方法については、上記に説明した下層用スラリーの場合と同様である。
【０１０４】
そして、上記で調製された上層用スラリーを、上記のようにして下層が形成された基材の表面上に塗布し、必要に応じて溶媒を除去した後、加熱・乾燥し、更に焼成することにより、上層が形成され、これらの操作によって本発明の排ガス浄化用触媒を得ることができる。
【０１０５】
塗布方法及び塗布後の溶媒の除去方法は、下層形成の場合と同様である。
【０１０６】
溶媒除去後の焼成は、例えば４００℃〜７５０℃、好ましくは４５０℃〜６００℃の温度において、例えば０．５〜４８時間であり、好ましくは０．７５〜３６時間加熱する方法により、行うことができる。焼成時の周囲雰囲気は空気中で十分である。
【０１０７】
２．第２の製造方法
［基材形成工程］
本発明の第２の製造方法における基材形成工程は、基材を構成する金属酸化物粒子の一部又は全部として、小粒径の第１のセリア系酸化物粒子、及び大粒径の第２のセリア系酸化物粒子を使用し、例えば特許文献２に記載の方法に準じて行うことができる。
【０１０８】
下層が基材の一部を構成する場合、該基材は、具体的には例えば、本発明所定の第１のセリア系酸化物粒子及び大粒径の第２のセリア系酸化物粒子を、必要に応じて他の金属酸化物粒子と混合し、更に水及びバインダーを加え、混錬した後に押出成形し、乾燥及び焼成を行うことにより、得ることができる。
【０１０９】
［上層形成工程］
第２の製造方法における上層形成工程は、例えば、第１の製造方法におけるのと同様に調整された上層用スラリーを用い、該スラリーを上記で得た基材上に塗布、乾燥、及び焼成することにより、行うことができる。
【実施例】
【０１１０】
以下において、
アルミナとしては、平均粒径１４μｍ、ＢＥＴ比表面積１００ｍ２／ｇのアルミナを、
基材としては、容量１Ｌのモノリスハニカム基材を、
それぞれ使用した。【０１１１】
＜本発明の構成による効果の検証＞
［実施例１］
（１）下層の形成
第１のＣＺとして、ＣｅＯ２：ＺｒＯ２＝３５：６５（質量比）、二次粒子径：１μｍのセリア−ジルコニア複合酸化物：５０ｇ、第２のＣＺとして、ＣｅＯ２：ＺｒＯ２＝３５：６５（重量比）、二次粒子径：３０μｍのセリア−ジルコニア複合酸化物：５０ｇ、アルミナ：１００ｇ、及び水：３００ｇを混合して下層用スラリーを調製した。【０１１２】
この下層用スラリーを基材にコートし、２５０℃において１時間加熱して、基材上に下層（コート量：２００ｇ／Ｌ）を形成した。【０１１３】
（２）上層の形成
上層用ＣＺとして、ＣｅＯ２：ＺｒＯ２＝２０：８０（重量比）、二次粒子径：１μｍ）のセリア−ジルコニア複合酸化物：５０ｇを、０．２ｇ／Ｌ相当の硝酸ロジウムを含有する水溶液中に浸漬した後、２５０℃において１時間加熱し、更に５００℃において１時間焼成して、Ｒｈ担持ＣＺを得た。【０１１４】
上記で得られたＲｈ担持ＣＺ：５０ｇ、アルミナ：５０ｇ、及び水：１００ｇを混合して上層用スラリーを調製した。【０１１５】
この上層用スラリーを、先に下層を形成した基材上に更にコートし、２５０℃において１時間加熱・乾燥した後、５００℃において１時間焼成して、上層（コート量：１００ｇ／Ｌ）を形成することにより、排ガス浄化触媒を調製した。【０１１６】
（３）酸化物粒子の粒径の測定（ＳＥＭ／ＥＤＸ分析）
上記で調製した触媒の上層及び下層について、それぞれ、ＳＥＭ／ＥＤＸ（走査型電子顕微鏡／エネルギー分散型Ｘ線分光法）分析を行い、ＣＺの粒径を調べた。具体的な測定方法は、以下のとおりである：
測定装置：（株）日立ハイテクノロジーズ製、型式「Ｓ−４２００」
評価方法：上層及び下層のそれぞれについて、加速電圧：１５ｋＶ及び視野倍率：２，０００倍の条件下で１００視野の撮影を行い、視野ごとに５つずつ設定した合計５００の領域における平均として、粒子個数を基準とする各層の粒径分布曲線を得た。この粒径分布曲線の極大値を粒子径とした。本実施例１では、上層における極大値は１つのみであり、下層においては２つの極大値が観察された。【０１１７】
（４）排ガス浄化性能の評価
（４−１）耐久
上記で得られた触媒を、排気量：４，０００ｃｃのガソリンエンジンに取り付け、平均エンジン回転数：３，５００ｒｐｍ、触媒入りガス温度：１，０００℃の条件で２０時間の耐久を行った。【０１１８】
（４−２）性能評価
上記耐久後の触媒を、排気量：７００ｃｃの車両に取り付け、ＪＣ０８モードに従って走行して、テールパイプからのＨＣ、ＣＯ、及びＮＯｘのエミッションを測定した。【０１１９】
上記すべての評価結果を表１に示した。【０１２０】
［比較例１］
（１）触媒層の形成
アルミナ５０ｇを、０．２５ｇ／Ｌ相当の硝酸ロジウムを含有する水溶液中に浸漬した後、２５０℃において１時間加熱し、更に５００℃において１時間焼成して、Ｒｈ担持アルミナを得た。このＲｈ担持アルミナ：５０ｇ、アルミナ（Ｒｈを担持していないもの）：５０ｇ、ＣｅＯ２：ＺｒＯ２＝３５：６５（重量比）、二次粒子径：１０μｍのセリア−ジルコニア複合酸化物：５０ｇ、及び水：３００ｇを混合して触媒層用スラリーを調製した。【０１２１】
この触媒層用スラリーを基材上にコートし、２５０℃において１時間加熱・乾燥した後、５００℃において１時間焼成して触媒層（コート量：１５０ｇ／Ｌ）を形成することにより、排ガス浄化触媒を調製した。【０１２２】
（２）評価
上記で調製した排ガス浄化触媒を用い、実施例１と同様にして、酸化物粒子の粒径の測定及び排ガス浄化性能の評価を行った。結果を表１に示した。【０１２３】
［比較例２］
（１）下層の形成
第１のＣＺとして、ＣｅＯ２：ＺｒＯ２＝３５：６５（重量比）、二次粒子径：３μｍのセリア−ジルコニア複合酸化物：５０ｇ、第２のＣＺとして、ＣｅＯ２：ＺｒＯ２＝３５：６５（重量比）、二次粒子径：２０μｍのセリア−ジルコニア複合酸化物：５０ｇ、アルミナ：１００ｇ、及び水：３００ｇを混合して下層用スラリーを調製した。【０１２４】
この下層用スラリーを基材にコートし、２５０℃において１時間加熱して、基材上に下層（コート量：２００ｇ／Ｌ）を形成した。【０１２５】
（２）上層の形成
０．２ｇ／Ｌ相当の硝酸ロジウム、アルミナ：５０ｇ、及び水：１００ｇを混合して上層用スラリーを調製した。【０１２６】
この上層用スラリーを、先に下層を形成した基材上に更にコートし、２５０℃において１時間加熱・乾燥した後、５００℃において１時間焼成して、上層（コート量：５０ｇ／Ｌ）を形成することにより、排ガス浄化触媒を調製した。【０１２７】
（３）評価
上記で調製した排ガス浄化触媒を用い、実施例１と同様にして、酸化物粒子の粒径の測定及び排ガス浄化性能の評価を行った。結果を表１に示した。【０１２８】
［比較例３〜５］
（１）触媒の調製
第１のＣＺとして表１に記載の粒径を有するＣＺを使用した他は実施例１と同様にして、基材上に下層（コート量：２００ｇ／Ｌ）を形成した。【０１２９】
続いて、上層用ＣＺとして表１に記載の粒径を有するＣＺを使用した他は実施例１と同様にしてＲｈ担持ＣＺを調製し、該Ｒｈ担持ＣＺを用いて実施例１と同様に、先に下層を形成した基材上に上層（コート量：１００ｇ／Ｌ）を形成することにより、排ガス浄化触媒を調製した。
（２）評価
上記で調製した排ガス浄化触媒を用い、実施例１と同様にして、酸化物粒子の粒径の測定及び排ガス浄化性能の評価を行った。結果を表１に示した。【０１３０】
【表１】
2017146175.tif 000003
【０１３１】
［表１の解析］
表１に見られるとおり、本発明の構成を有する実施例１の排ガス浄化触媒は、単層構成の触媒層を有する比較例１及び２の排ガス浄化触媒、並びに下層のＣＺが１種類である比較例３〜５の排ガス浄化触媒と比較して、実車エミッション特性に優れていた。特に、ＮＯｘのエミッションが低減されていることから、実施例１の排ガス浄化触媒では、本発明が所期する効果が有効に発現されていることが検証された。【０１３２】
また、酸化物粒子の粒径については、触媒層を形成した後にＳＥＭ／ＥＤＸ分析により測定した値は、仕込み時の粒径と良い一致を示した。【０１３３】
＜第１のＣＺ及び第２のＣＺの粒径の影響＞
［実施例２〜１６及び比較例６〜１２］
（１）触媒の調製
第１のＣＺ及び第２のＣＺとして、それぞれ、表２又は表３に記載の粒径を有するＣＺを使用し、両者の使用割合を表２又は表３のとおりとした他は実施例１と同様にして、基材上に下層（コート量：２００ｇ／Ｌ）を形成した。【０１３４】
続いて、上層用ＣＺとして表１に記載の粒径を有するＣＺを使用した他は実施例１と同様にしてＲｈ担持ＣＺを調製し、該Ｒｈ担持ＣＺを用いて実施例１と同様に、先に下層を形成した基材上に上層（コート量：１００ｇ／Ｌ）を形成することにより、排ガス浄化触媒を調製した。【０１３５】
（２）評価
上記で調製した排ガス浄化触媒を用い、実施例１と同様にして、酸化物粒子の粒径の測定及び排ガス浄化性能の評価を行った。結果は、実施例１の結果とともに、表２及び表３に示した。【０１３６】
［実施例１７］
本実施例では、下層中の第２のＣＺに少量のＲｈを担持することの効果を調べた。【０１３７】
（１）下層の形成
第２のＣＺとして、ＣｅＯ２：ＺｒＯ２＝３５：６５（重量比）、二次粒子径：３０μｍのセリア−ジルコニア複合酸化物を使用し、その５０ｇを０．２５ｇ／Ｌ相当の硝酸ロジウムを含有する水溶液中に浸漬した後、２５０℃において１時間加熱し、更に５００℃において１時間焼成して、Ｒｈを担持した第２のＣＺを得た。【０１３８】
ＣＺ１として、ＣｅＯ２：ＺｒＯ２＝３５：６５（重量比）、二次粒子径：１μｍのセリア−ジルコニア複合酸化物：５０ｇ、第２のＣＺとして上記のＲｈを担持した第２のＣＺ：５０ｇ、アルミナ：５０ｇ、及び水：２００ｇを混合して下層用スラリーを調製した。【０１３９】
この下層用スラリーを基材にコートし、２５０℃において１時間加熱して、基材上に下層（コート量：１５０ｇ／Ｌ）を形成した。【０１４０】
（２）上層の形成
上層用ＣＺとしてＣｅＯ２：ＺｒＯ２＝２０：８０（重量比）、二次粒子径３μｍのＣＺを使用した他は実施例１と同様にしてＲｈ担持ＣＺを調製し、該Ｒｈ担持ＣＺを用いて実施例１と同様に、先に下層を形成した基材上に上層（コート量：１００ｇ／Ｌ）を形成することにより、排ガス浄化触媒を調製した。【０１４１】
（３）評価
上記で調製した排ガス浄化触媒を用い、実施例１と同様にして、酸化物粒子の粒径の測定及び排ガス浄化性能の評価を行った。結果を表３に示した。【０１４２】
【表２】
2017146175.tif 000004
【０１４３】
【表３】
2017146175.tif 000005
【０１４４】
［表２及び表３の解析］
触媒の下層における第１のＣＺ及び第２の粒径が本発明所定の範囲内にある実施例１〜１７の排ガス浄化触媒は、実車エミッション特性、特にＮＯｘのエミッション特性に優れていた。下層に少量（０．２５ｇ／Ｌ）のＲｈを含有する実施例１７の触媒も、優れたエミッション特性を示したことが特筆される。【０１４５】
これらに対して、第１のＣＺの粒径が本発明所定の範囲を外れる比較例６及び１３、並びに第２のＣＺの粒径が本発明所定の範囲を外れる比較例７〜１１の触媒は、エミッション特性に劣ることが分かった。【０１４６】
＜下層が貴金属（Ｐｄ）を含有する場合＞
［実施例１８］
（１）下層の形成
第１のＣＺとして、ＣｅＯ２：ＺｒＯ２＝３５：６５（重量比）、二次粒子径：１μｍのセリア−ジルコニア複合酸化物を使用し、その５０ｇを０．２５ｇ／Ｌ相当の硝酸パラジウムを含有する水溶液中に浸漬した後、２５０℃において１時間加熱し、更に５００℃において１時間焼成して、Ｐｄを担持した第１のＣＺを得た。【０１４７】
第１のＣＺとして上記のＰｄを担持した第１のＣＺ：５０ｇ、第２のＣＺとして、ＣｅＯ２：ＺｒＯ２＝３５：６５（重量比）、二次粒子径：３０μｍのセリア−ジルコニア複合酸化物：５０ｇ、アルミナ：５０ｇ、及び水：２００ｇを混合して下層用スラリーを調製した。【０１４８】
この下層用スラリーを基材にコートし、２５０℃において１時間加熱して、基材上に下層（コート量：１５０ｇ／Ｌ）を形成した。【０１４９】
（２）上層の形成
上記で下層を形成した基材上に、実施例１と同様にして上層（コート量：１００ｇ／Ｌ）を形成することにより、排ガス浄化触媒を調製した。
（３）評価
上記で調製した排ガス浄化触媒を用い、実施例１と同様にして、酸化物粒子の粒径の測定及び排ガス浄化性能の評価を行った。結果は、実施例１の結果とともに表４に示した。【０１５０】
［実施例１９〜３１］
（１）下層の調製
第１のＣＺ及び第２のＣＺとして、それぞれ、表４に記載の粒径を有するＣＺを使用し、両者の使用割合を表４のとおりとした他は実施例１８と同様にして、基材上に下層（コート量：２００ｇ／Ｌ）を形成した。【０１５１】
（２）上層の形成
上記で下層を形成した基材上に、実施例１と同様にして上層（コート量：１００ｇ／Ｌ）を形成することにより、排ガス浄化触媒を調製した。【０１５２】
（３）評価
上記で調製した排ガス浄化触媒を用い、実施例１と同様にして、酸化物粒子の粒径の測定及び排ガス浄化性能の評価を行った。結果は表４に示した。【０１５３】
［比較例１３］
（１）下層の形成
０．２５ｇ／Ｌ相当の硝酸パラジウム、アルミナ：５０ｇ、及び水：２００ｇを混合して下層用スラリーを調製した。【０１５４】
この下層用スラリーを基材上にコートし、２５０℃において１時間加熱して、基材上の下層を形成した。【０１５５】
（２）上層の形成
上記で下層を形成した基材上に、実施例１と同様にして上層（コート量：１００ｇ／Ｌ）を形成することにより、排ガス浄化触媒を調製した。【０１５６】
（３）評価
上記で調製した排ガス浄化触媒を用い、実施例１と同様にして、酸化物粒子の粒径の測定及び排ガス浄化性能の評価を行った。結果を表４に示した。【０１５７】
【表４】
2017146175.tif 000006
【０１５８】
［表４の解析］
本発明の排ガス浄化触媒において、下層がＰｄを含有すると、実車エミッション特性は更に優れることとなった（実施例１８〜３１）。トータルの貴金属量が増加したことによると考えられる。しかしながら、比較例１３は、従来技術の触媒において、貴金属の含有量を増加した例であるが、エミッション特性は改善されず、かえって、貴金属量の少ない実施例１の触媒よりも劣る結果となった。【０１５９】
この表４の結果は、本発明の触媒構成が極めて効果的であることの証左といえる。
【図１】
2017146175.tif 000007
【図２】
2017146175.tif 000008
【図３】
2017146175.tif 000009
【図４】
2017146175.tif 000010
【国際調査報告】
2017146175.tif 000011
2017146175.tif 000012
2017146175.tif 000013
2017146175.tif 000014